(57)【特許請求の範囲】
【請求項１】
着色剤、エステルガム、少なくともエタノールを含む有機溶剤、ジメチルポリシロキサンおよびその側鎖型変性物からなる群より選ばれた少なくとも１種のシリコーンオイル、およびＨＬＢが１０以上、１４以下であるグリセリン脂肪酸エステルを含むインクジェットインク。
【請求項２】
前記シリコーンオイルはジメチルポリシロキサンであり、前記ジメチルポリシロキサンの２５℃での動粘度Ｋ〔ｍｍ２／ｓ〕、当該ジメチルポリシロキサンの含有量ｗ１（質量％）、およびグリセリン脂肪酸エステルの含有量ｗ２（質量％）から、式(1)：
【数１】
0006578594.tif 000010
で求められる比Ｒ１は１以上、１００以下である請求項１に記載のインクジェットインク。
【請求項３】
さらにセルロース系樹脂を含むとともに、前記エステルガムの含有量ｗ３（質量％）、および前記セルロース系樹脂の含有量ｗ４（質量％）から、式(2)：
【数２】
0006578594.tif 000011
で求められる比Ｒ２は１以上、６以下である請求項１または２に記載のインクジェットインク。
【発明の詳細な説明】
【技術分野】
【０００１】
本発明は、特に医薬品等として服用される錠剤やカプセル剤などの表面に直接に、例えば識別のための文字や記号等を印字するのに適したインクジェットインクに関するものである。
【背景技術】
【０００２】
各種錠剤のうち表面にコーティングを施していないいわゆる素錠は、当該表面がポーラスであるため、水性のインクジェットインクを用いて良好な印字が可能である。
すなわち水性のインクジェットインクは、当該インクジェットインク中に含まれる水がポーラスな表面から錠剤の内部へ浸透することによって速やかに乾燥（浸透乾燥）されるため、滲みや、あるいは印字直後の未乾燥の状態で他の錠剤と接触することによるインクジェットインクの転移等のない鮮明な印字を得ることができる。
【０００３】
しかし、例えばヒドロキシプロピルセルロース等でコートされたＦＣ（フィルムコーティング）錠の表面や、あるいは水溶性のプラスチック等からなるカプセル剤の表面は、セミポーラスないしノンポーラスであって水が内部へ浸透しにくい。
そのため水性のインクジェットインクを速やかに乾燥させることはできず、上記滲みや転移等を生じて印字の鮮明性が低下しやすいという問題がある。
【０００４】
そのためＦＣ錠等に対しては、例えばエタノール等の揮発乾燥性に優れた有機溶剤を含む速乾性のインクジェットインクを用いて印字するのが一般的である（特許文献１〜４等参照）。
しかし従来の速乾性のインクジェットインクは、上記エタノール等の表面張力が水よりも小さいため濡れ性が高くなりすぎて、インクジェットプリンタのノズルの周囲に滲んで濡れ拡がるいわゆるパドリングを生じやすい上、パドリングしたインクジェットインクが乾燥してノズルの詰りによる吐出不良等を生じやすい。
【０００５】
そのため、特に印字データに応じてインクジェットインクをノズルから断続的に吐出させて印字をするオンデマンド型のインクジェットプリンタに使用して、錠剤等に連続して高速で印字をする際に、上記吐出不良にともなうドット抜けなどを生じやすく、連続印字性が低いという問題がある。
なお特許文献１〜４に記載のインクジェットインクはいずれも、ノズルからインクジェットインクを連続的に吐出させながら、その飛翔軌道を制御して印字をする連続式（コンティニュアス型）のインクジェットプリンタでの使用を前提としている。
【０００６】
連続式のインクジェットプリンタでは、常に新鮮なインクジェットインクがノズルに連続して供給され、そしてノズルから連続して吐出され続けるため、本来的に乾燥等によるノズルの詰りは生じにくい。したがって、ノズルの詰りによる吐出不良を防止して良好な連続印字性を維持するための技術的な難易度は低く、特許文献１〜４に記載のインクジェットインクであっても適度の連続印字性は確保できる。
【０００７】
しかし前述したオンデマンド型のインクジェットプリンタ、特にインクジェットインクを加熱して気泡を発生させることで、その体積増加分のインクジェットインクをノズルから吐出させるサーマル方式のインクジェットプリンタを用いる場合には、インクジェットインクが、特に吐出停止時にノズル周りで乾燥しやすいため、当該ノズルの詰りを生じやすい。
【０００８】
すなわち印字を断続的に繰り返した際に、ノズルの詰りによる吐出不良とそれに伴う印字の欠け等を防止する特性（間欠印字性）が大幅に低下する傾向があり、かかる間欠印字性や、あるいは先述した連続印字性を良好なレベルに維持するための技術的な難易度は、連続式のインクジェットプリンタよりオンデマンド型のものの方がかなり高いと言える。
また、特に医薬品の場合は、その種別等を確実に識別できるようにしなければならない。そのためインクジェットインクには、上述したように印字の際に速乾性の不足による滲みや、未乾燥の状態で他の錠剤と接触することによるインクジェットインクの転移、あるいは吐出不良によるドット抜けや欠け等を生じにくいだけでなく、乾燥後にも印字の定着性、耐擦過性に優れ、乾燥後の接触によるかすれをも生じにくくできることが求められる。
【先行技術文献】
【特許文献】
【０００９】
【特許文献１】特開昭５７−１７６８号公報
【特許文献２】特表２０００−５０７８２０号公報
【特許文献３】特開２０１０−２４８３１３号公報
【特許文献４】ＷＯ２０１４／０１４０１０Ａ１
【発明の概要】
【発明が解決しようとする課題】
【００１０】
本発明の目的は、速乾性や印字の定着性、耐擦過性に優れる上、特にオンデマンド型のインクジェットプリンタに使用した際のノズルの詰りによる吐出不良の発生と、それにともなう連続印字性や間欠印字性の低下とを現状よりも良好に抑制でき、ＦＣ錠等の錠剤やカプセル剤などに滲み、転移、かすれ、ドット抜け、欠け等のない鮮明な印字をすることが可能なインクジェットインクを提供することにある。
【課題を解決するための手段】
【００１１】
本発明は、着色剤、エステルガム、少なくともエタノールを含む有機溶剤、ジメチルポリシロキサンおよびその側鎖型変性物からなる群より選ばれた少なくとも１種のシリコーンオイル、およびＨＬＢが１０以上、１４以下であるグリセリン脂肪酸エステルを含むインクジェットインクである。
【発明の効果】
【００１２】
本発明によれば、速乾性や印字の定着性、耐擦過性に優れる上、特にオンデマンド型のインクジェットプリンタに使用した際のノズルの詰りによる吐出不良の発生と、それにともなう連続印字性や間欠印字性の低下とを現状よりも良好に抑制でき、ＦＣ錠等の錠剤やカプセル剤などに滲み、転移、かすれ、ドット抜け、欠け等のない鮮明な印字をすることが可能なインクジェットインクを提供できる。
【発明を実施するための形態】
【００１３】
本発明は、着色剤、エステルガム、少なくともエタノールを含む有機溶剤、ジメチルポリシロキサンおよびその側鎖型変性物からなる群より選ばれた少なくとも１種のシリコーンオイル、およびＨＬＢが１０以上、１４以下であるグリセリン脂肪酸エステルを含むインクジェットインクである。
特許文献１〜４に記載の発明では、バインダとしてセラック、ポリビニルピロリドン、ヒドロキシプロピルセルロース等を用いており、これらのバインダは造膜性が強いため、印字の耐擦過性を向上して乾燥後の接触によるかすれを防止する効果には優れている。
【００１４】
しかし発明者の検討によると、上記従来のバインダは造膜性が強すぎるため、特にオンデマンド型のインクジェットプリンタに使用した際には、ノズルの開口内等で固まってノズルの詰りを生じやすい。そのため、かかる詰りによる吐出不良を生じやすくなり、連続印字性や間欠印字性が低下してドット抜けや欠けを生じやすくなる。
これに対し、本発明でバインダとして用いているエステルガムは弾性がなく、造膜性が弱く硬もろいものであるため、特にノズルの開口内等で固まりかけても次の新たなインクジェットインクの吐出によって容易に除去できる。
【００１５】
そのため、ノズルを常に詰りのない正常な状態に維持でき、当該ノズルの詰りによる吐出不良の発生と、それにともなう連続印字性や間欠印字性の低下、そしてドット抜けや欠け等の発生を現状よりも良好に抑制できる。
その上、エステルガムはバインダとして、ＦＣ錠等の表面に対する適度の定着性も有している。
【００１６】
しかし有機溶剤としてのエタノールは、先述したように速乾性には優れるものの表面張力が小さいため、インクジェットインクの濡れ性が高くなり、ノズルの周囲に濡れ拡がってパドリングを生じやすい。
そしてパドリングを生じると、インク滴の吐出が妨げられて飛翔軌道が変化したり、所定体積のインク滴が吐出されなかったり、あるいはインク滴が全く吐出されなかったりする結果、連続印字性が低下しやすい。
【００１７】
また、上記インクジェットインクはＦＣ錠等の表面で濡れ拡がりやすいため、印字の鮮明性も低下しやすい。
そこで本発明では、さらに前述した特定のシリコーンオイルと、特定のグリセリン脂肪酸エステルとを添加している。
このうちシリコーンオイルはインクジェットインクの濡れ性を抑えて、パドリングの発生とそれに伴う連続印字性の低下とを抑制したり、ＦＣ錠等の表面でインクジェットインクが濡れ拡がるのを抑制して、印字の鮮明性を向上したりするために機能する。
【００１８】
しかしシリコーンオイルのみを添加した場合には、インクジェットインクの濡れ性が低くなりすぎて、当該インクジェットインクがノズル内にスムースに供給されないため、使用開始直後から、インクジェットインクの供給不良によるかすれを生じ、ごく短期間で印字不可となって連続印字性が著しく低下するおそれがある。
これに対し本発明では、シリコーンオイルとともに、特定のＨＬＢを有するグリセリン脂肪酸エステルを併用することで、インクジェットインクの濡れ性が低くなりすぎるのを抑制できる。
【００１９】
そのため、インクジェットインクの供給不良とそれに伴う短期間での印字不可の発生を抑制して連続印字性を向上できる。
したがって本発明によれば、着色剤とともに上記の各成分を併用することにより、速乾性や印字の定着性、耐擦過性に優れる上、特にオンデマンド型のインクジェットプリンタに使用した際のノズルの詰りによる吐出不良の発生と、それにともなう連続印字性や間欠印字性の低下とを現状よりも良好に抑制でき、ＦＣ錠等の錠剤やカプセル剤などに滲み、転移、かすれ、ドット抜け、欠け等のない鮮明な印字をすることが可能なインクジェットインクを提供できる。
【００２０】
（エステルガム）
バインダとしてのエステルガムとしては、天然樹脂であるロジンから誘導されるエステル樹脂であって、古くから粘着・接着剤のタッキファイヤやチューインガムの基礎剤等として使用されている種々の化合物がいずれも使用可能である。
かかるエステルガムとしては、例えば荒川化学工業(株)製のＡＡ−Ｇ、ＡＡ−Ｌ、Ａ、ＡＡＶ、１０５、ＡＴ等のロジンエステルや、同社製のＨ、ＨＰ等の水素化ロジンエステル等の１種または２種以上が挙げられる。特に連続印字性や間欠印字性の低下とそれによるドット抜けや欠けの発生とを防止する効果の点でロジンエステルが好ましい。
【００２１】
（シリコーンオイル）
シリコーンオイルとしては、式(a)：
【００２２】
【化１】
0006578594.tif 000002
【００２３】
で表されるジメチルポリシロキサン、およびその側鎖型変性物からなる群より選ばれた少なくとも１種が挙げられる。
このうち式(a)で表される、ポリシロキサンの両末端および側鎖が全てメチル基であるジメチルポリシロキサンとしては、例えば信越化学工業(株)製のＫＦ-９６シリーズの、２５℃での動粘度によって分類される各種製品が挙げられる。
【００２４】
またジメチルポリシロキサンの側鎖型変性物としては、上記式(a)中の側鎖のメチル基の少なくとも１つを、例えばポリエーテル、長鎖アルキル、高級脂肪酸エステル等の変成基で変性した、側鎖型でかつ非反応性の種々のシリコーンオイルが挙げられる。特にポリエーテル変性物が好ましい。
ジメチルポリシロキサンのポリエーテル変性物としては、例えばジメチル，メチル（ポリエチレンオキサイドメチルエーテルキャップド）シロキサン〔東レ・ダウコーニング(株)製のＦＺ−２１２３、２５℃での動粘度：８５ｍｍ２／ｓ〕、ポリ〔ジメチルシロキサン−ｃｏ−メチル（３−ヒドロキシプロピル）シロキサン〕−ｇｒａｆｔ−ポリ（エチレングリコール）メチルエーテル〔シグマ−アルドリッチ社製、２５℃での動粘度：４５ｍｍ２／ｓ以下〕等の、ジメチルシロキサン・メチル（ポリオキシエチレン）シロキサン共重合体の１種または２種以上が挙げられる。
【００２５】
特に印字の鮮明性の点で、式(a)で表されるジメチルポリシロキサンが好ましい。
（グリセリン脂肪酸エステル）
グリセリン脂肪酸エステルとしては、例えばステアリン酸、オレイン酸、カプリル酸、ラウリン酸、ミリスチン酸、ベヘン酸等の各種脂肪酸とグリセリンとの反応生成物である脂肪酸モノグリセリド、脂肪酸ジグリセリド、脂肪酸トリグリセリド、ならびに上記各種脂肪酸とポリグリセリンとの反応生成物であるポリグリセリン脂肪酸エステルからなる群より選ばれた少なくとも１種が挙げられる。
【００２６】
前述したように、グリセリン脂肪酸エステルとしては、ＨＬＢ（親水性親油性バランス）が１０以上、１４以下であるものを選択して用いる必要がある。
ＨＬＢが上記の範囲未満、または上記範囲を超えるグリセリン脂肪酸エステルを使用した場合には、このいずれにおいてもノズルからインク滴をまっすぐに吐出させることができず、インク滴の飛翔軌道に曲がりを生じ、印字が乱れて印字品質が低下する。
【００２７】
ＨＬＢが上記範囲であるグリセリン脂肪酸エステルとしては、例えば下記の各種化合物の１種または２種以上が挙げられる。
坂本薬品工業(株)製のＳＹグリスター  ＭＳＷ−７Ｓ〔モノステアリン酸デカグリセリル、ＨＬＢ：１３．４〕、ＴＳ−７Ｓ〔トリステアリン酸デカグリセリル、ＨＬＢ：１０．０〕、ＭＳ−５Ｓ〔モノステアリン酸ヘキサグリセリル、ＨＬＢ：１１．６〕、ＭＯ−７Ｓ〔モノオレイン酸デカグリセリル、ＨＬＢ：１２．９〕、ＭＯ−５Ｓ〔モノオレイン酸ヘキサグリセリル、ＨＬＢ：１１．６〕、ＭＬ−５００〔モノラウリン酸ヘキサグリセリル、ＨＬＢ：１３．４〕、ＭＬ−３１０〔モノラウリン酸テトラグリセリル、ＨＬＢ：１０．４〕。
【００２８】
太陽化学(株)製のサンソフト（登録商標）Ｑ−１７Ｓ〔モノオレイン酸デカグリセリル、ＨＬＢ：１２．０〕、Ｑ−１８Ｓ〔モノステアリン酸デカグリセリル、ＨＬＢ：１２．０〕、Ｑ−１８２Ｓ〔ジステアリン酸デカグリセリル、ＨＬＢ：１１．０〕、Ａ−１２１Ｅ〔モノラウリン酸ペンタグリセリル、ＨＬＢ：１４．０〕、Ａ−１４１Ｅ〔モノミリスチン酸ペンタグリセリル、ＨＬＢ：１３．０〕、Ａ−１７１Ｅ〔モノオレイン酸ペンタグリセリル、ＨＬＢ：１３．０〕、Ａ−１８１Ｅ〔モノステアリン酸ペンタグリセリル、ＨＬＢ：１３．０〕。
【００２９】
日光ケミカルズ(株)製のＮＩＫＫＯＬ（登録商標）ＤＥＣＡＧＬＹＮ  １−Ｍ〔モノミリスチン酸デカグリセリル、ＨＬＢ：１４．０〕、１−ＳＶ〔モノステアリン酸デカグリセリル、ＨＬＢ：１２.０〕、１−ＯＶ〔モノオレイン酸デカグリセリル、ＨＬＢ：１２．０〕、２−ＩＳＶ〔ジイソステアリン酸デカグリセリル、ＨＬＢ：１０．０〕。
（比Ｒ１）
シリコーンオイルが式(a)のジメチルポリシロキサンであるとき、かかるジメチルポリシロキサンとグリセリン脂肪酸エステルは、前述した両者の機能の兼ね合いを考慮すると、ジメチルポリシロキサンの２５℃での動粘度Ｋ〔ｍｍ２／ｓ〕、当該ジメチルポリシロキサンの、インクジェットインクの総量中の含有量ｗ１（質量％）、およびグリセリン脂肪酸エステルの、インクジェットインクの総量中の含有量ｗ２（質量％）から、式(1)：
【００３０】
【数１】
0006578594.tif 000003
【００３１】
で求められる比Ｒ１が１以上、１００以下となるように上記動粘度Ｋと含有量ｗ１、ｗ２を設定するのが好ましい。
すなわち比Ｒ１がこの範囲未満では、ジメチルポリシロキサンによる、インクジェットインクの濡れ性を抑える効果が不十分になり、パドリングとそれに伴う連続印字性の低下を生じたり、インクジェットインクがＦＣ錠等の表面で濡れ拡がって印字の鮮明性が低下したりするおそれがある。
【００３２】
一方、比Ｒ１が上記の範囲を超える場合には、グリセリン脂肪酸エステルによる、インクジェットインクの濡れ性が低くなりすぎるのを抑制する効果が不十分になり、当該インクジェットインクがノズル内にスムースに供給されにくくなって、使用開始直後からインクジェットインクの供給不良によるかすれを生じ、ごく短期間で印字不可となって連続印字性が著しく低下するおそれがある。
【００３３】
これに対し、比Ｒ１を上記１以上、１００以下の範囲に設定することにより、ジメチルポリシロキサンとグリセリン脂肪酸エステルの相反する機能を良好にバランスさせて、上述した各種の問題を生じにくいインクジェットインクを得ることができる。
なお比Ｒ１を設定するに際し、ジメチルポリシロキサンを、含有量ｗ１（質量％）だけでなく、当該含有量ｗ１にジメチルポリシロキサンの２５℃での動粘度Ｋを掛け合わせた数値Ｋ×ｗ１で規定しているのは下記の理由による。
【００３４】
すなわちジメチルポリシロキサンの動粘度Ｋは、当該ジメチルポリシロキサンの主鎖の鎖長、つまり式(a)中のｎと比例する。
また鎖長が長く動粘度Ｋが大きいジメチルポリシロキサンほど、先に説明した、インクジェットインクの濡れ性を抑える効果が大きい。
そのため動粘度Ｋの異なるジメチルポリシロキサンを同じ含有量ｗ１で含有させても、同じ効果は得られない。
【００３５】
ジメチルポリシロキサンとグリセリン脂肪酸エステルの効果の兼ね合いを考慮する場合、ジメチルポリシロキサンについては、含有量ｗ１とともに動粘度Ｋをも併せ考慮する必要があり、発明者が検討した結果、上記のように含有量ｗ１に動粘度Ｋを掛け合わせた数値Ｋ×ｗ１で規定するのが適していることが判明した。
なおジメチルポリシロキサンの含有量ｗ１は、当該ジメチルポリシロキサンの動粘度Ｋにもよるが、当該動粘度Ｋが１ｍｍ２／ｓ以上、特に５ｍｍ２／ｓ以上で、かつ２００ｍｍ２／ｓ以下、特に１００ｍｍ２／ｓ以下であるとき、０．００５質量％以上、特に０．０１質量％以上であるのが好ましく、１質量％以下であるのが好ましい。
【００３６】
ジメチルポリシロキサンの含有量ｗ１がこの範囲未満では、上記式(1)を満足するために、２５℃での動粘度Ｋが上記の範囲を超える、インクジェットインクの濡れ性を抑える効果がより高いジメチルポリシロキサンを使用しなければならないが、かかるジメチルポリシロキサンは、インクジェットインクを構成するエタノール等の有機溶剤と均一に相溶しないおそれがある。
【００３７】
一方、上記含有量ｗ１の好適範囲を超える多量のジメチルポリシロキサンは、やはりインクジェットインクを構成するエタノール等の有機溶剤と均一に相溶しないおそれがある。
これに対し、ジメチルポリシロキサンの含有量ｗ１を上記の範囲とすることにより、当該ジメチルポリシロキサンをエタノール等の有機溶剤と均一に相溶させて、均一で吐出性能等に優れたインクジェットインクを得ることができる。
【００３８】
グリセリン脂肪酸エステルの含有量ｗ２は、上記ジメチルポリシロキサンの動粘度Ｋ、および含有量ｗ１とともに、式(1)の範囲を満足しうる範囲に設定すればよい。
（有機溶剤）
有機溶剤としては、少なくともエタノールを用いる。
エタノールは、先述したように揮発乾燥性に優れるため、インクジェットインクに良好な速乾性を付与できる。
【００３９】
ただしエタノールは極性が強すぎて、エステルガムの溶解性が低いことから、それを補助してインクジェットインクの安定性を向上するためには、エタノールよりもエステルガムの溶解性に優れた他の有機溶剤を併用するのが好ましい。
かかる他の有機溶剤としては、例えばブタノール、イソプロピルアルコール、ノルマルプロピルアルコール等の炭素数３〜４のアルコールや、２−エトキシエタノール（エチレングリコールモノエチルエーテル）、２−メトキシエタノール（エチレングリコールモノメチルエーテル）等のエチレングリコールエーテルなどの１種または２種以上が挙げられる。
【００４０】
ただし、上記他の有機溶剤のみを使用してエタノールを併用しない場合には、エステルガムに対する溶解性が良好すぎるため、間欠印字性が低下して、ドット抜けや欠けを生じやすくなってしまう。
間欠印字性の低下を抑制するには、エステルガムが最初から有機溶剤にぎりぎりで溶解している程度であるのが好ましく、そのためにはエステルガムの溶解性の低いエタノールは必須の成分である。
【００４１】
さらに、他の有機溶剤の揮発に伴って濃度が上昇した際にその溶解性が大きく低下して、インクジェットインク中からエステルガムが析出しやすくなる傾向があることから、有機溶剤としては、揮発乾燥性に優れるもののエステルガムの溶解性の低いエタノールと、揮発乾燥性はエタノールよりも低いもののエステルガムの溶解性に優れた他の有機溶剤とを併用するのが最適である。
【００４２】
他の有機溶剤のうち炭素数３〜４のアルコールは、上述したようにエステルガムの溶解性に優れている。中でもブタノールが、エステルガムの溶解性の点で好ましい。
炭素数３〜４のアルコールの含有量は、エタノールの含有量に対する質量比で表して１／１０〜１／２の範囲、またはインクジェットインクの総量の５質量％以上、２０質量％以下であるのが好ましい。
【００４３】
この範囲より炭素数３〜４のアルコールが少ない場合にはエスエルガムの溶解性が不足するため、当該エステルガムが析出しやすくなって、インクジェットインクの安定性が低下するおそれがある。
一方、上記範囲より炭素数３〜４のアルコールが多い場合には相対的にエタノールが少なくなるため、インクジェットインクの速乾性が低下して滲みや、あるいは未乾燥の状態で他の錠剤と接触することによるインクジェットインクの転移等を生じやすくなるおそれがある。
【００４４】
また、先に説明したエタノールを併用することによる効果が得られず、インクジェットインクの間欠印字性が低下して、ドット抜けや欠けを生じやすくなるおそれもある。
これに対し、炭素数３〜４のアルコールの含有量を上記の範囲とすることにより、エタノールと炭素数３〜４のアルコールの機能を良好にバランスさせて、上述した各種の問題を生じにくいインクジェットインクを得ることができる。
【００４５】
また、かかる効果をより一層向上することを考慮すると、上記エタノールと炭素数３〜４のアルコールの合計の、有機溶剤の総量に占める含有量は５０質量％以上であるのが好ましく、６０質量％以上であるのがさらに好ましい。
他の有機溶剤のうちエチレングリコールエーテルは、やはりエステルガムの溶解性に優れている。
【００４６】
また、前述したようにエタノールは表面張力が小さいため、インクジェットインクをＦＣ錠等の表面で面方向に濡れ拡がらせる性質を有している。
これに対しエチレングリコールエーテルは、インクジェットインクを上記表面から内部へ縦に浸透させる性質を有しており、インクジェットインクの面方向への濡れ拡がりを抑制して印字の鮮明性を向上する効果にも優れている。
【００４７】
エチレングリコールエーテルの含有量は、エタノールの含有量に対する質量比で表して１／２．５〜１／１の範囲、またはインクジェットインクの総量の２０質量％以上、４０質量％以下であるのが好ましい。
この範囲よりエチレングリコールエーテルが少ない場合にはエスエルガムの溶解性が不足するため、当該エステルガムが析出しやすくなって、インクジェットインクの安定性が低下するおそれがある。また、インクジェットインクの面方向への広がりを抑制して印字の鮮明性を向上する効果が不十分になるおそれもある。
【００４８】
一方、上記範囲よりエチレングリコールエーテルが多い場合には相対的にエタノールが少なくなるため、インクジェットインクの速乾性が低下して滲みや、あるいは未乾燥の状態で他の錠剤と接触することによるインクジェットインクの転移等を生じやすくなるおそれがある。
また、先に説明したエタノールを併用することによる効果が得られず、インクジェットインクの間欠印字性が低下して、ドット抜けや欠けを生じやすくなるおそれもある。
【００４９】
これに対し、エチレングリコールエーテルの含有量を上記の範囲とすることにより、エタノールとエチレングリコールエーテルの機能を良好にバランスさせて、上述した各種の問題を生じにくいインクジェットインクを得ることができる。
エチレングリコールエーテルとしては、印字の鮮明性と間欠印字性のバランスに優れるため、特に２−エトキシエタノールが好適に使用される。
【００５０】
上記炭素数３〜４のアルコールおよびエチレングリコールエーテルは、上述したようにそれぞれ機能が異なるため、この両者をともに他の有機溶剤として、エタノールと併用するのが好ましい。
また、例えばインクジェットインクの表面張力や粘度、乾燥性等をインクジェット印字に適した範囲に調整するため、有機溶剤としては、さらにエチレングリコール、ジエチレングリコール、トリエチレングリコール、プロピレングリコール、ジプロピレングリコール、１，３−プロパンジオール、グリセリン、ジエタノールアミン、ベンジルアルコール等の比較的沸点の高い有機溶剤を併用してもよい。
【００５１】
かかる沸点の高い有機溶剤の含有量は、インクジェットインクの総量の３質量％以上であるのが好ましく、１０質量％以下であるのが好ましい。
（セルロース系樹脂）
本発明のインクジェットインクには、さらに他のバインダとしてセルロース系樹脂を含有させてもよい。
【００５２】
バインダとして、エステルガムとともにセルロース系樹脂を併用すると、造膜性を調整して印字の定着性や耐擦過性を向上できる。また、特に可食用インクジェットインクのバインダとして一般的なセラックよりも印字を引き締めて、当該印字の鮮明性も向上できる。
セルロース系樹脂としては、例えばメチルセルロース、エチルセルロース、ヒドロキシエチルセルロース、ヒドロキシプロピルセルロース、ヒドロキシプロピルメチルセルロース、カルボキシメチルセルロース、ナトリウムカルボキシメチルセルロース、セルロースアセテート、セルロースアセテートプロピオネート、結晶セルロース等の１種または２種以上が挙げられる。
【００５３】
特に上記の効果に優れる上、アルコールに対する溶解性にも優れたヒドロキシプロピルセルロースが好ましい。
ヒドロキシプロピルセルロースとしては、例えば日本曹達(株)製のセルニー（登録商標）ＳＳＬ、ＳＬ、Ｌ、Ｍ、Ｈ等の１種または２種以上が挙げられる。
（比Ｒ２）
セルロース系樹脂を併用する場合は、エステルガムの含有量ｗ３（質量％）とセルロース系樹脂の含有量ｗ４（質量％）から、式(2)：
【００５４】
【数２】
0006578594.tif 000004
【００５５】
で求められる比Ｒ２を１以上、６以下に設定するのが好ましい。
すなわち比Ｒ２がこの範囲未満では、エステルガムと比べて造膜性が強いセルロース系樹脂が多くなるため、連続印字性や間欠印字性が低下してドット抜けや欠けを生じやすくなるおそれがある。
一方、比Ｒ２が上記の範囲を超える場合には、セルロース系樹脂を併用することによる前述した効果が不十分になって定着性や耐擦過性が低下するおそれがある。
【００５６】
これに対し、比Ｒ２を上記の範囲とすることにより、エステルガムとセルロース系樹脂の機能を良好にバランスさせて、上述した各種の問題を生じにくいインクジェットインクを得ることができる。
また上記併用系において、エステルガムの含有量ｗ３は、インクジェットインクの総量の０．５質量％以上であるのが好ましく、２．５質量％以下であるのが好ましい。
【００５７】
この範囲よりエステルガムが少ない場合には印字の定着性が不十分になるおそれがある。
一方、上記の範囲よりエステルガムが多い場合には連続印字性や間欠印字性が低下して、ドット抜けや欠けを生じやすくなるおそれがある。
セルロース系樹脂の含有量ｗ４は、上記エステルガムの含有量ｗ３とともに、式(2)の範囲を満足しうる範囲に設定すればよい。
【００５８】
またバインダとしてエステルガムを単独で使用する場合の含有量は、本来のエステルガムの含有量ｗ３に、セルロース系樹脂の含有量ｗ４分のエステルガムを加えた値とすればよい。
（着色剤）
着色剤としては、食品添加物もしくは医薬品添加物として使用が認められた種々の顔料、染料等がいずれも使用可能である。例えば黒色の着色剤としてはカーボンブラックが好ましい。
【００５９】
カーボンブラック等の顔料は、例えば界面活性剤の存在下、エタノール等の有機溶剤中に分散させた顔料分散液の状態でインクジェットインクの調製に使用できる。
着色剤の種類および含有量は、印字に求められる色味や色濃度等に応じて適宜調整できる。
（その他の成分）
インクジェットインクをアルカリ性にして、特にセルロース系樹脂等の他のバインダの溶解性を向上したり、インクジェットプリンタのヘッドの金属部材の腐食を防止したりするため、インクジェットインクにはｐＨ調整剤を含有させてもよい。
【００６０】
ｐＨ調整剤としては、例えばアンモニア、有機アミン、苛性アルカリ等の１種または２種以上が挙げられ、特に有機アミンが好ましい。
また有機アミンとしては、例えばモノエタノールアミン、ジエタノールアミン、トリエタノールアミン、エチルモノエタノールアミン、エチルジエタノールアミン、モノイソプロパノールアミン、ジイソプロパノールアミン、トリイソプロパノールアミン、モノ−１−プロパノールアミン、２−アミノ−２−メチル−１−プロパノールアミンおよびこれらの誘導体等の１種または２種以上が挙げられる。
【００６１】
ｐＨ調整剤の含有量は、当該ｐＨ調整剤を加える前のインクジェットインクのｐＨや目標とするｐＨ等に応じて任意に設定できるが、好ましくはインクジェットインクの総量の０．５質量％以上であるのが好ましく、２質量％以下であるのが好ましい。
（含有量）
エタノールの含有量は、以上で説明した各成分の残量である。すなわち、上記各成分にエタノールを加えた総量が１００質量％となるように、エタノールの含有量を設定すればよい。
【００６２】
なお他の有機溶剤の、エタノールに対する質量比は、例えば顔料分散液がエタノール中に顔料を分散したものである場合、当該顔料分散液中のエタノールを含むエタノールの総量に対する質量比とする。
本発明のインクジェットインクは、先述したコンティニュアス型、およびオンデマンド型の種々のインクジェットプリンタに好適に使用できる。特にオンデマンド型のサーマル方式のインクジェットプリンタに使用して、ＦＣ錠等の錠剤やカプセル剤などの表面に滲み、インクの転移、かすれ、ドット抜け、欠け等のない鮮明な印字をすることが可能である。
【実施例】
【００６３】
〈実施例１〉
バインダとしては、エステルガムとしてのロジンエステル〔前出の荒川化学工業(株)製のＡＡ−Ｇ〕と、セルロース系樹脂としてのヒドロキシプロピルセルロース〔前出の日本曹達(株)製のセルニーＳＳＬ〕を用いた。
またシリコーンオイルとしては、２５℃での動粘度Ｋが５ｍｍ２／ｓであるジメチルポリシロキサン〔信越化学工業(株)製のＫＦ-９６Ｌ−５ｃｓ〕を用い、グリセリン脂肪酸エステルとしては、モノステアリン酸デカグリセリル〔前出の日光ケミカルズ(株)製のＮＩＫＫＯＬ  ＤＥＣＡＧＬＹＮ  １−ＳＶ、ＨＬＢ：１２．０〕を用いた。
【００６４】
さらに着色剤としては、カーボンブラックをエタノールに分散させた顔料分散液〔カーボンブラックの濃度１０質量％〕を用いた。
上記の各成分をブタノール、２−エトキシエタノール、プロピレングリコール、ジエタノールアミンおよびエタノールとともに、下記表１に示す含有量となるように混合したのち、５μｍのメンブランフィルタを用いてろ過してインクジェットインクを調製した。
【００６５】
【表１】
0006578594.tif 000005
【００６６】
シリコーンオイルの２５℃での動粘度Ｋ〔ｍｍ２／ｓ〕、当該シリコーンオイルの含有量ｗ１（質量％）、およびグリセリン脂肪酸エステルの含有量ｗ２（質量％）から、前述した式(1)で求められる比Ｒ１は１０、エステルガムの含有量ｗ３（質量％）とセルロース系樹脂の含有量ｗ４（質量％）から、前述した式(2)で求められる比Ｒ２は１．５であった。
【００６７】
またエタノールの含有量は、顔料分散液中に含まれるものも含めて、インクジェットインクの総量の５０．８質量％であった。
〈実施例２〉
エステルガムとして、ロジンエステルに代えて水素化ロジンエステル〔前出の荒川化学工業(株)製のＨ〕を同量含有させたこと以外は実施例１と同様にしてインクジェットインクを調製した。
【００６８】
比Ｒ１は１０、比Ｒ２は１．５であった。
〈実施例３〉
シリコーンオイルの含有量を０．０２質量％とし、全量が１００質量％となるようにエタノールの含有量を調整したこと以外は実施例１と同様にしてインクジェットインクを調製した。
【００６９】
比Ｒ１は１、比Ｒ２は１．５であった。
〈実施例４〉
シリコーンオイルの含有量を０．０１質量％、グリセリン脂肪酸エステルの含有量を０．２質量％とし、全量が１００質量％となるようにエタノールの含有量を調整したこと以外は実施例１と同様にしてインクジェットインクを調製した。
【００７０】
比Ｒ１は０．２５、比Ｒ２は１．５であった。
〈実施例５〉
シリコーンオイルとして、２５℃での動粘度Ｋが１００ｍｍ２／ｓであるジメチルポリシロキサン〔信越化学工業(株)製のＫＦ-９６Ｌ−１００ｃｓ〕を用い、その含有量を０．１質量％とするとともに、全量が１００質量％となるようにエタノールの含有量を調整したこと以外は実施例１と同様にしてインクジェットインクを調製した。
【００７１】
比Ｒ１は１００、比Ｒ２は１．５であった。
〈実施例６〉
シリコーンオイルとして、２５℃での動粘度Ｋが１００ｍｍ２／ｓであるジメチルポリシロキサン〔信越化学工業(株)製のＫＦ-９６Ｌ−１００ｃｓ〕を用い、その含有量を０．１５質量％とするとともに、全量が１００質量％となるようにエタノールの含有量を調整したこと以外は実施例１と同様にしてインクジェットインクを調製した。
【００７２】
比Ｒ１は１５０、比Ｒ２は１．５であった。
〈実施例７〉
シリコーンオイルとして、ジメチルポリシロキサンのポリエーテル変性物であるジメチル，メチル（ポリエチレンオキサイドメチルエーテルキャップド）シロキサン〔東レ・ダウコーニング(株)製のＦＺ−２１２３、２５℃での動粘度：８５ｍｍ２／ｓ〕を用い、その含有量を０．１質量％とするとともに、全量が１００質量％となるようにエタノールの含有量を調整したこと以外は実施例１と同様にしてインクジェットインクを調製した。
【００７３】
比Ｒ２は１．５であった。
〈実施例８〉
エステルガムとしてのロジンエステルの含有量を１．２５質量％、セルロース樹脂としてのヒドロキシプロピルセルロースの含有量を１．２５質量％としたこと以外は実施例１と同様にしてインクジェットインクを調製した。
【００７４】
比Ｒ１は１０、比Ｒ２は１であった。
〈実施例９〉
エステルガムとしてのロジンエステルの含有量を２．１質量％、セルロース樹脂としてのヒドロキシプロピルセルロースの含有量を０．３５質量％とし、全量が１００質量％となるようにエタノールの含有量を調整したこと以外は実施例１と同様にしてインクジェットインクを調製した。
【００７５】
比Ｒ１は１０、比Ｒ２は６であった。
〈実施例１０〉
エステルガムとしてのロジンエステルの含有量を１．１質量％、セルロース樹脂としてのヒドロキシプロピルセルロースの含有量を１．４質量％としたこと以外は実施例１と同様にしてインクジェットインクを調製した。
【００７６】
比Ｒ１は１０、比Ｒ２は０．８であった。
〈実施例１１〉
エステルガムとしてのロジンエステルの含有量を２．１質量％、セルロース樹脂としてのヒドロキシプロピルセルロースの含有量を０．３質量％とし、全量が１００質量％となるようにエタノールの含有量を調整したこと以外は実施例１と同様にしてインクジェットインクを調製した。
【００７７】
比Ｒ１は１０、比Ｒ２は７であった。
〈実施例１２〉
セルロース樹脂としてのヒドロキシプロピルセルロースに代えて、セラックを同量含有させたこと以外は実施例１と同様にしてインクジェットインクを調製した。
比Ｒ１は１０であった。
【００７８】
〈実施例１３〉
グリセリン脂肪酸エステルとして、モノオレイン酸デカグリセリル〔前出の日光ケミカルズ(株)製のＮＩＫＫＯＬ  ＤＥＣＡＧＬＹＮ  １−ＯＶ、ＨＬＢ：１２．０〕を同量含有させたこと以外は実施例１と同様にしてインクジェットインクを調製した。
比Ｒ１は１０、比Ｒ２は１．５であった。
【００７９】
〈実施例１４〉
グリセリン脂肪酸エステルとして、モノミリスチン酸デカグリセリル〔前出の日光ケミカルズ(株)製のＮＩＫＫＯＬ  ＤＥＣＡＧＬＹＮ  １−Ｍ、ＨＬＢ：１４．０〕を同量含有させたこと以外は実施例１と同様にしてインクジェットインクを調製した。
比Ｒ１は１０、比Ｒ２は１．５であった。
【００８０】
〈実施例１５〉
グリセリン脂肪酸エステルとして、ジイソステアリン酸デカグリセリル〔前出の日光ケミカルズ(株)製のＮＩＫＫＯＬ  ＤＥＣＡＧＬＹＮ  ２−ＩＳＶ、ＨＬＢ：１０．０〕を同量含有させたこと以外は実施例１と同様にしてインクジェットインクを調製した。
比Ｒ１は１０、比Ｒ２は１．５であった。
【００８１】
〈比較例１〉
グリセリン脂肪酸エステルとして、モノステアリン酸デカグリセリル〔日光ケミカルズ(株)製のＮＩＫＫＯＬ  ＤＥＣＡＧＬＹＮ  １−５０ＳＶ、ＨＬＢ：１５．０〕を同量含有させたこと以外は実施例１と同様にしてインクジェットインクを調製した。
比Ｒ１は１０、比Ｒ２は１．５であった。
【００８２】
〈比較例２〉
グリセリン脂肪酸エステルとして、トリオレイン酸デカグリセリル〔日光ケミカルズ(株)製のＮＩＫＫＯＬ  ＤＥＣＡＧＬＹＮ  ３−ＯＶ、ＨＬＢ：７．０〕を同量含有させたこと以外は実施例１と同様にしてインクジェットインクを調製した。
比Ｒ１は１０、比Ｒ２は１．５であった。
【００８３】
〈比較例３〉
エステルガムを含有させず、バインダとして、セルロース樹脂としてのヒドロキシプロピルセルロース１．２５質量％およびセラック１．２５質量％を含有させたこと以外は実施例１と同様にしてインクジェットインクを調製した。
比Ｒ１は１０であった。
【００８４】
〈比較例４〉
グリセリン脂肪酸エステルを含有させず、全量が１００質量％となるようにエタノールの含有量を調整したこと以外は実施例１と同様にしてインクジェットインクを調製した。
比Ｒ２は１．５であった。
〈比較例５〉
シリコーンオイルを含有させず、全量が１００質量％となるようにエタノールの含有量を調整したこと以外は実施例１と同様にしてインクジェットインクを調製した。
【００８５】
比Ｒ２は１．５であった。
〈鮮明性評価〉
オンデマンド型のサーマル方式のインクジェットプリンタ〔ビデオジェット(株)製のＰｒｉｎｔ  Ｍａｉｌ  Ｗｉｄｅ  Ａｒｒａｙ〕を使用して、実施例、比較例で調製したインクジェットインクにより、ＦＣ錠の表面に４ポイントの小文字「ａｂｃｄｅｆｇ」を印字した。そして印字を目視にて観察して、下記の基準で印字の鮮明性を評価した。
【００８６】
○：鮮明性に優れていた。良好。
△：鮮明性が「○」に比べて僅かに劣っていたが通常レベル。
×：「△」より鮮明性に劣っていた。不良。
〈印字パターン〉
以下の連続印字性、間欠印字性の評価では、
＊  フォントサイズ１１ポイントの大文字「ＡＢＣＤＥ」、小文字「ａｂｃｄｅｆｇ」が正字体およびイタリック体でそれぞれ１列ずつ２列、
＊  １．２ｃｍ×１．２ｃｍのＱＲコード（登録商標）１つ、
＊  １．２ｃｍ×１．２ｃｍのベタ部１つ、および
＊  バーコード１つ
を１列として列ごとにフォントの太さを違えて４列配列した印字パターンを印字して評価した。
【００８７】
〈連続印字性評価〉
前出のオンデマンド型のサーマル方式のインクジェットプリンタを使用して、実施例、比較例で調製したインクジェットインクにより、１０００枚のオフセットコート紙上に前述した印字パターンを連続印字した。そして１０００枚目の印字のうちベタ部を目視にて観察して、下記の基準で連続印字性を評価した。
【００８８】
○：ドット抜けはなく筋は見られなかった。良好。
△：小さなドット抜けがありわずかな筋が見られたものの通常レベル。
×：「△」よりドット抜けが大きくはっきりとした筋が見られた。不良。
××：連続印字の初期に、インクジェットインクの供給不良によるかすれを生じ、ごく短期間で印字不可となった。極めて不良。
【００８９】
〈間欠印字性評価〉
前出のオンデマンド型のサーマル方式のインクジェットプリンタを使用して、実施例、比較例で調製したインクジェットインクにより、オフセットコート紙上に前述した印字パターンを印字し、１０分間静置後に再び印字した。そして１０分間静置後の印字のうち文字を目視にて観察して、下記の基準で連続印字性を評価した。
【００９０】
○：欠けは見られなかった。良好。
△：わずかにかけが見られたが文字は判読可能であった。通常レベル。
×：欠けが見られ文字を判読できなかった。不良。
〈耐擦過性評価〉
前出のオンデマンド型のサーマル方式のインクジェットプリンタを使用して、実施例、比較例で調製したインクジェットインクにより、ＦＣ錠の表面に４ポイントの小文字「ａｂｃｄｅｆｇ」を印字した。
【００９１】
次いでこの印字を綿棒でこすった際の印字の変化を目視にて観察して、下記の基準で耐擦過性を評価した。
○：印字に変化なく綿棒も汚れなかった。良好。
△：綿棒がうっすら黒くなったが印字に変化はなかった。通常レベル。
×：印字がかすれ綿棒が黒くなった。不良。
【００９２】
〈吐出安定性試験〉
前出のオンデマンド型のサーマル方式のインクジェットプリンタを使用して、実施例、比較例で調製したインクジェットインクにより、５０ｍ／分の印字速度で複数本の平行な罫線を連続して印刷した。そして印字した罫線を目視にて観察して、下記の基準で吐出安定性を評価した。
【００９３】
○：等間隔できれいな罫線を印字できた。良好
×：罫線に若干以上の波打ちが見られるか、または罫線の間隔に若干以上のばらつきが見られた。不良。
【００９４】
以上の結果を表２〜表５に示す。
【００９５】
【表２】
0006578594.tif 000006
【００９６】
【表３】
0006578594.tif 000007
【００９７】
【表４】
0006578594.tif 000008
【００９８】
【表５】
0006578594.tif 000009
【００９９】
表２〜表５の実施例１〜１５、比較例１〜５の結果より、着色剤およびエタノールとともに、エステルガム、特定のシリコーンオイル、およびＨＬＢが１０以上、１４以下であるグリセリン脂肪酸エステルを併用することにより、速乾性や印字の定着性、耐擦過性に優れる上、連続印字性や間欠印字性にも優れ、ＦＣ錠等の錠剤やカプセル剤などに滲み、転移、かすれ、ドット抜け、欠け等のない鮮明な印字をすることが可能なインクジェットインクを提供できることが判った。
【０１００】
実施例１、２の結果より、エステルガムとしては水素化ロジンエステルよりもロジンエステルを使用するのが、特に連続印字性や間欠印字性の低下とそれによるドット抜けや欠けの発生を防止する効果の点で好ましいことが判った。
実施例１、３〜７の結果より、シリコーンオイルとしては、印字の鮮明性を向上するために、式(a)で表されるジメチルポリシロキサンが好ましいこと、当該ジメチルポリシロキサンを使用する場合はその２５℃での動粘度Ｋ〔ｍｍ２／ｓ〕、と含有量Ｗ１（質量％）、ならびにグリセリン脂肪酸エステルの含有量Ｗ２（質量％）から、前述した式(1)で求められる比Ｒ１が１以上、１００以下であるのが好ましいことが判った。
【０１０１】
実施例１、８〜１１の結果より、エステルガムとセルロース系樹脂の併用系では、当該エステルガムの含有量ｗ３（質量％）とセルロース系樹脂の含有量ｗ４（質量％）から、前述した式(2)で求められる比Ｒ２は１以上、６以下であるのが好ましいことが判った。
実施例１、１２の結果より、エステルガムと併用する他のバインダとしては、セラックよりもセルロース系樹脂が好ましいことが判った。